КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы в производстве облицовочной плитки.
Известна керамическая масса, содержащая, мас.%: каолин 3,0; монтмориллонит 16,0; волластонит 22,0; пирофиллит 20,0; кварц 21,0; слюда 3,0; кальцит 5,0; прочее 10,0 [1].
Задача изобретения состоит в повышении прочности облицовочной плитки, полученной из керамической массы.
Технический результат достигается тем, что в керамической массе для изготовления облицовбчной плитки, содержащей каолин, монтмориллонит, волластонит, пирофиллит, компоненты находятся при следующем соотношении, мас.%: каолин 10,0-16,0; монтмориллонит 22,0-32,0; волластониг 40,0-50,0; пирофиллит 12,0-18,0.
В таблице приведены составы керамической массы.
Компоненты
Состав, мас.%
1
2
3
Каолин
10,0
13.0
16,0
Монтмориллонит
32,0
27,0
22,0
Волластонит
40,0
45,0
50,0
Пирофиллит
18,0
15,0
12,0
Прочность на сжатие, МПа
~30
~30
~30
Для приготовления керамической массы может быть использован каолин, характеризующийся кристаллической двухслойной структурой, включающий каолинит и галлуазит.
Может быть использован монтмориллонит, характеризующийся трехслойной структурой, с разбухающей диоктаэдрической решеткой, содержащий Аl-монтмориплонит, Fe-монтмориллонит (нонтронит).
Компоненты дозируют в требуемых количествах. Пирофиллит и волластонит размалывают до порошкообразного состояния, смешивают с каолином и монтмориллонитом и готовят керамическую массу с влажностью 21-25%. Из керамической массы формуют облицовочную плитку и при температуре 1100-1150°С проводят первый обжиг, затем на поверхность обожженной плитки наносят слой цветной глазури и при температуре 950-1000°С проводят второй обжиг.
Источник информации
1. Гальперина М.К., Тарантул Н.П. Керамические плитки из сырья Казахстана. // Стекло и керамика. - 1991. - №12. - С.22-23.